(57)【特許請求の範囲】
【請求項１】
硬化剤2〜4％を注いだ低硬度シリコーン混和物に、該低硬度シリコーン混和物に、中硬度シリコーン混和物5〜50％を加えた総量に対して、混合液（ステアリルアルコール、酢酸ｄｌ−ａ−トコフエロール、クエン酸ナトリウムの群より選ばれた、二つ以上の化合物を混合）２〜４％を注ぎ足した、上記3種の混合比からなる混合物1に、中硬度シリコーン混和物5〜10％を加え攪拌したものを軟質シリコーンＡ（硬度0.5〜2ｓｈｏｒｅ００）として、または、上記混合物1に、中硬度シリコーン混和物10〜50％を加え攪拌したものを軟質シリコーンＢ（硬度2〜8）として用い、補強体とした不織布に軟質シリコーンＡ又は／及びＢを塗布侵してなる不織基層に基材を附し、軟質シリコーンＡ又は／及びＢを次いで積層する軟質シリコーン不織布成形品であり、前記低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、前記中硬度シリコーン混和物が、硬化後23℃相対湿度50％雰囲気下、96時間後、硬度25ｓｈｏｒｅ００、引っ張り強さ8.5Ｎ／ｃｍ2、伸び280％、硬化はアクリル板に接着（厚み１ｃｍ）45〜50時間、硬化剤メチルエチルエケルトオキシムが外気に触れることにより、蒸気して硬化することを特徴とする、軟質シリコーン不織布成形品の製造方法。
【請求項２】
硬化剤2〜4％を注いだ低硬度シリコーン混和物に、該低硬度シリコーン混和物に、中硬度シリコーン混和物5〜50％を加えた総量に対して、混合液（ステアリルアルコール、酢酸ｄｌ−ａ−トコフエロール、クエン酸ナトリウムの群より選ばれた、二つ以上の化合物を混合）２〜４％を注ぎ足した、上記3種の混合比からなる混合物1に、中硬度シリコーン混和物5〜10％を加え攪拌したものを軟質シリコーンＡ（硬度0.5〜2ｓｈｏｒｅ００）として、または、上記混合物1に、中硬度シリコーン混和物10〜50％を加え攪拌したものを軟質シリコーンＢ（硬度2〜8）として用い、管状基材先端に成形品を附する処に接着剤を塗布し不織布を貼り付け又は巻き付け接着し補強を図り軟質シリコーンＡを塗布侵し、該管状基材に貫通する棒状オス型を差し込んだものを不織基層オス型として、一対の上型下型内腔軸方向に延びる成形空間に、軟質シリコーンＡを流し入れ該下型に、不織基層オス型を固定設置して、上下合わせプレス加圧して、軟質シリコーンＡを次いで積層する軟質シリコーン不織布成形品であり、前記低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、前記中硬度シリコーン混和物が、硬化後23℃相対湿度50％雰囲気下、96時間後、硬度25ｓｈｏｒｅ００、引っ張り強さ8.5Ｎ／ｃｍ2、伸び280％、硬化はアクリル板に接着（厚み１ｃｍ）45〜50時間、硬化剤メチルエチルエケルトオキシムが外気に触れることにより、蒸気して硬化することを特徴とする、挿入洗浄器具の製造方法。
【請求項３】
硬化剤2〜4％を注いだ低硬度シリコーン混和物に、該低硬度シリコーン混和物に、中硬度シリコーン混和物5〜50％を加えた総量に対して、混合液（ステアリルアルコール、酢酸ｄｌ−ａ−トコフエロール、クエン酸ナトリウムの群より選ばれた、二つ以上の化合物を混合）２〜４％を注ぎ足した、上記3種の混合比からなる混合物1に、中硬度シリコーン混和物5〜10％を加え攪拌したものを軟質シリコーンＡ（硬度0.5〜2ｓｈｏｒｅ００）として、または、上記混合物1に、中硬度シリコーン混和物10〜50％を加え攪拌したものを軟質シリコーンＢ（硬度2〜8）として用い、一対のメス型オス型は凹凸形状内腔に成形空間を設けて、該メス型成形空間から複数のシリコーン管を通す貫通穴を設け、オス型に複数のシリコーン管を付して、該オス型に軟質シリコーンＢを塗布して、下層を設け、該下層に不織布を接着し及び前述複数のシリコーン管にも接続接着し、該接着の不織布に補強を図り、該不織布に軟質シリコーンＢを、再塗布侵積層硬化したものを不織基層オス型として、メス型成形空間より不織基層オス型のシリコーン管全てを外に出して、メス型成形空間に、軟質シリコーンＡを流し入れて、上下合わせ一体成形プレス加圧して、軟質シリコーンＡを次いで積層する軟質シリコーン不織布成形品であり、前記低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、前記中硬度シリコーン混和物が、硬化後23℃相対湿度50％雰囲下、96時間後、硬度25ｓｈｏｒｅ００、引っ張り強さ8.5Ｎ／ｃｍ2、伸び280％、硬化はアクリル板に接着（厚み１ｃｍ）45〜50時間、硬化剤メチルエチルエケルトオキシムが外気に触れることにより、蒸気して硬化することを特徴とする、介護用女性排尿器の製造方法。
【請求項４】
硬化剤2〜4％を注いだ低硬度シリコーン混和物に、該低硬度シリコーン混和物に、中硬度シリコーン混和物5〜50％を加えた総量に対して、混合液（ステアリルアルコール、酢酸ｄｌ−ａ−トコフエロール、クエン酸ナトリウムの群より選ばれた、二つ以上の化合物を混合）２〜４％を注ぎ足した、上記3種の混合比からなる混合物1に、中硬度シリコーン混和物5〜10％を加え攪拌したものを軟質シリコーンＡ（硬度0.5〜2ｓｈｏｒｅ００）として、または、上記混合物1に、中硬度シリコーン混和物10〜50％を加え攪拌したものを軟質シリコーンＢ（硬度2〜8）として用い、一対の上型下型内腔軸方向に延びる円筒状成形空間に、複数のシリコーン管を通す貫通穴を設け、複数のシリコーン管を付した円筒状オス型に、シリコーン細管（補強体）接続の環状基材をオス型に差し込んで軟質シリコーンＢを塗布して、下層を設け、該下層に不織布を螺旋状に巻いて接着し及び複数のシリコーン管にも接続接着して、該接着の不織布に補強を図り、該不織布に軟質シリコーンＢを再塗布侵して、接続のシリコーン細管を該下に置いて、不織布を螺旋状に巻き、再び同じ工程を繰り返して、軟質シリコーンＢを塗布浸積層硬化したものを、円筒状基層オス型として、一対の上型下型の成形空間に、軟質シリコーンＡを流し入れて、円筒状基層オス型を該下型に設置して付してある、シリコーン管全てを上型下型成形空間より外に出して、上下合わせ一体成形プレス加圧して、軟質シリコーンＡを次いで積層する軟質シリコーン不織布成形品であり、前記低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、前記中硬度シリコーン混和物が、硬化後23℃相対湿度50％雰囲気下、96時間後、硬度25ｓｈｏｒｅ００、引っ張り強さ8.5Ｎ／ｃｍ2、伸び280％、硬化はアクリル板に接着（厚み１ｃｍ）45〜50時間、硬化剤メチルエチルエケルトオキシムが外気に触れることにより、蒸気して硬化することを特徴とする、介護用排泄筒の製造方法。
【請求項５】
硬化剤2〜4％を注いだ低硬度シリコーン混和物に、該低硬度シリコーン混和物に、中硬度シリコーン混和物5〜50％を加えた総量に対して、混合液（ステアリルアルコール、酢酸ｄｌ−ａ−トコフエロール、クエン酸ナトリウムの群より選ばれた、二つ以上の化合物を混合）２〜４％を注ぎ足した、上記3種の混合比からなる混合物1に、中硬度シリコーン混和物5〜10％を加え攪拌したものを軟質シリコーンＡ（硬度0.5〜2ｓｈｏｒｅ００）として、または、上記混合物1に、中硬度シリコーン混和物10〜50％を加え攪拌したものを軟質シリコーンＢ（硬度2〜8）として用い、円筒形高撥泡材に接着剤を塗布し、該より長めに余した不織布を貼り付け接着し、接着の不織布に補強を図り、線棒を先端及び後部に丸棒を附し内腔を形成するオス型に軟質シリコーンＢを塗布し下層を設け該線棒に、上記円筒形高撥泡材を差し込んで、余した不織布をオス型に被せ貼り付け、該不織布全てに軟質シリコーンＢを塗布侵したものを不織基層オス型として、一対の上型下型内腔軸方向に延びる成形空間に、軟質シリコーンＡを流し入れ該下型に、不織基層オス型を固定設置して、上下合わせプレス加圧して、軟質シリコーンＡを次いで積層する軟質シリコーン不織布成形品であり、前記低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、前記中硬度シリコーン混和物が、硬化後23℃相対湿度50％雰囲気下、96時間後、硬度25ｓｈｏｒｅ００、引っ張り強さ8.5Ｎ／ｃｍ2、伸び280％、硬化はアクリル板に接着（厚み１ｃｍ）45〜50時間、硬化剤メチルエチルエケルトオキシムが外気に触れることにより、蒸気して硬化することを特徴とする、女性用挿入避妊具の製造方法。
【請求項６】
硬化剤2〜4％を注いだ低硬度シリコーン混和物に、該低硬度シリコーン混和物に、中硬度シリコーン混和物5〜50％を加えた総量に対して、混合液（ステアリルアルコール、酢酸ｄｌ−ａ−トコフエロール、クエン酸ナトリウムの群より選ばれた、二つ以上の化合物を混合）２〜４％を注ぎ足した、上記3種の混合比からなる混合物1に、中硬度シリコーン混和物5〜10％を加え攪拌したものを軟質シリコーンＡ（硬度0.5〜2ｓｈｏｒｅ００）として、または、上記混合物1に、中硬度シリコーン混和物10〜50％を加え攪拌したものを軟質シリコーンＢ（硬度2〜8）として用い、シリコーン管の先端に接着用シリコーンを塗布して男性器を模したオス型円周全に被せる程の不織布の端を強化糸で補強し、線棒を先端及び後部に丸棒を附したオス型に軟質シリコーンＢを塗布し下層を設け半硬化後、上記シリコーン管及び附した不織布を該線棒に差し込んでオス型に被せ貼り付け、軟質シリコーンＢを塗布侵し硬化してなる不織基層を、縦方向三分の二までを円周に交互に切り取り該上にシリコーン細管リングを複数入れ、該円周上に軟質シリコーンＢを塗布侵したものを不織基層オス型とし、一対の上型下型内腔軸方向に延びる成形空間に、軟質シリコーンＡを流し入れ該下型に、不織基層オス型を固定設置して、上下合わせプレス加圧して、軟質シリコーンＡを次いで積層する軟質シリコーン不織布成形品であり、前記低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、前記中硬度シリコーン混和物が、硬化後23℃相対湿度50％雰囲気下、96時間後、硬度25ｓｈｏｒｅ００、引っ張り強さ8.5Ｎ／ｃｍ2、伸び280％、硬化はアクリル板に接着（厚み１ｃｍ）45〜50時間、硬化剤メチルエチルエケルトオキシムが外気に触れることにより、蒸気して硬化することを特徴とする、介護用男性排尿器の製造方法。
【請求項７】
請求項1,2、3又は4,5,6により、製造の成形品。
【請求項８】
請求項1又は2により、製造の成形品がゴムホースに接着した、軟質シリコーンＡからなることを特徴とする、女性用挿入洗浄器。
【請求項９】
請求項1又は5により、製造の成形品内に高撥泡材を埋設し内腔を有する、軟質シリコーンＢ、Ａからなることを特徴とする、女性用挿入避妊具。
【発明の詳細な説明】
【技術分野】
【０００１】
本発明は、基材又は管状基材に不織布を接着して、低中硬度の弐種類の軟質シリコーンを塗布浸積層した不織基層オス型、又は円筒状基層オス型を用い、一対の上型下型内腔に軟質シリコーンを流し入れて、該下型に上述各オス型を設置して、上下合わせプレス加圧する軟質シリコーン不織布成形品の製造方法。  
【背景技術】
【０００２】
シリコーン製品は日用品、人形、医療器具、工業製品と多岐に分布されている。
【非特許文献１】旭化成ワッカーシリコーン株式会社、製品名ＲＴＵ−2ＶＰ7550。
【非特許文献２】セメダイン株式会社、製品名8060。
【特許文献３】公開平4-174663、シリコーンゴムである医療用チューブの製造方法。
【特許文献４】特開2005-89427、株式会社コーセー皮膚外用剤。
【特許文献５】特開平7-252142明細書0002、膣腔に挿入するための医療用具。
【特許文献６】特開平5-200093、挿入型膣洗浄器。
【特許文献７】特開2001-8983、水洗分野。
【特許文献８】特開2000-342684、大腸内洗浄器具。
【特許文献９】特表2003-520071女性用避妊器具など従来の技術がある。
【発明の開示】
【発明が解決しようとする課題】
【０００３】
（非特許文献1）製品安全データシートでは、低硬度シリコーン混和物の特性は、硬化後（代表値）23℃相対湿度50％雰囲気下、96時間後、針入度（硬さ）１５０ｇ標準円すい、５秒間、単位1/10ｍｍ、針入度84で、9.38ｇ１/４円すい、針入度5であり、引っ張り強さ0.4Ｎ／ｃｍ2、引き裂き強さ0.22kgr／ｃｍ、伸び400％、作業可能時間140〜60分であり、これにより一般的な複製用の型取りに開発されたものである、硬化剤キャタリストＴ2〜4％混合比での硬化時間（厚み１ｃｍ）24〜12時間プレス加工域に達するには14〜7時間を要するものである。  
【０００４】
しかしながら、低硬度シリコーン混和物に硬化剤キャタリストを２〜4％加え混ぜ合わせると、多量の気泡が発生する、飽和状態で一般的な流し込はできるも複雑な狭い空間への流し込みは空泡、及び空洞ができて、圧力注入を試みるも上述同様であり、真空引きを用いて気泡を抜く方法もあるが、大量生産は困難であり、又プレス製造も硬化時間の長さに問題がある、硬化剤の加量に比例して硬化時間が短縮出来るも硬くなり、引っ張り強さは少し強くなるも、引き裂き強さは弱く、伸び率も低下、破断し易くなるので硬化剤キャタリストの使用量には留意が必要である。
【０００５】
（非特許文献2）中硬度シリコーン混和物の特性は、硬化後23℃相対湿度50％雰囲気下、96時間後、硬度25ｓｈｏｒｅ００、引っ張り強さ8.5Ｎ／ｃｍ２、伸び280％、硬化はアクリル板に接着（厚み１ｃｍ）45〜50時間、硬化剤メチルエチルエケルトオキシムが外気に触れることにより、蒸気して硬化する。
【０００６】
しかしながら、中硬度シリコーン混和物はプレス加圧する、密閉状態での硬化は難題であり、又ビニールホース、アクリル板、高分子等の素材などに直接接着すると接着面との間に中空ができるなど問題もあり、硬化するも人肌に密着、及びマッサージを施すようなことは、硬くて痛みを伴うものである。
【課題を解決するための手段】
【０００７】
請求項1記載「混合液の成分の働きで低、中硬度シリコーン混和物を変換」本発見では、低硬度シリコーン混和物、及び中硬度シリコーン混和物に混合液を入れることで硬度の半減、及びプレス可能域を素早く短時間で行える事が実証できた、該混合液の成分は「美肌効果を促す」は、水酸化カリウムＬ−アスコルビン酸２−グルコシド、グリチルリチン酸ジカリウム、コーラゲン液―3、３ナトリウム、バラベン「抗酸化剤」は、酢酸ｄｌ−ａ−トコフエロール、クエン酸ナトリウム、マルチトール液ＢＧ「ビタミン類」は、ＤＥＧ（８０）、ＰＥＧ（２０）ラウリン酸ＰＯＥ（２０）ソルビタン「抗炎症剤」は、ステアリルアルコール、「細胞膩活剤」は、レモンエキス「保湿剤」は、水溶性濃グリセリン、ＰＯＥ水添ヒマシ油、「着色剤」は、食紅３号、含有の美肌効果を促す成分等である。
【０００８】
非特許文献1に混合液を入れた実験と効果は、（代表値）23℃相対湿度50％雰囲気下72時間後、低硬度シリコーン混和物に、硬化剤キャタリストを２〜4％、及び混合液２〜4％を加え攪拌して、プレス可能域時間（厚み１ｃｍ）140〜70分、硬化時間7〜4時間を要する、混合液含有することで、プレス可能域約11〜6時間、及び硬化時間を17〜8時間短縮できる、又硬さ、引っ張り強さ、引き裂き強さの変化は特に認められない。
【０００９】
非特許文献2に混合液を入れた実験と効果は、（代表値）23℃相対湿度50％雰囲気下72時間後、中硬度シリコーン混和物（硬化剤メチルエチルエケルトオキシム含有）に混合液２〜4％を加え攪拌、硬化はアクリル板に接着（厚み１ｃｍ）36〜20時間を要して、混入量に比例して著しく硬度の軽減、及び伸び率が変化して、ソフトな肌触りとなり、硬度（18〜10ｓｈｏｒｅ００）、伸び率（350〜400％）、引っ張り強さ、引き裂き強さ少し弱くなる変化が見られる、混合液を入れ攪拌することにより、密閉状態でも硬化することで、硬化後にアクリル板との接着面に中空は発生しない、硬化を促進して、約9〜25時間短縮できる効果等を確認した。
【００１０】
非特許文献2中硬度シリコーン混和物と食紅３号（着色剤）を加え攪拌して、元の容器に戻したものを実施例用語として、シリコーンＣ命名、用途はシリコーン管と不織基層又は円筒状基層、及びビニールホースと円筒状基層との接続強化を図り、又成形品との色彩統合に用いる。  
【００１１】
中硬度シリコーン混和物、混合液、硬化剤、三種の使用加量を調整して、低硬度シリコーン混和物に加え混合攪拌することで、特性の違う複数の軟質シリコーンが出来る、いずれも素早く短時間でプレス可能域に達することができ、中硬度シリコーン混和物の使用加量の少ない、軟質シリコーンは柔らかなソフトな肌触りにして粘り強さを備えていることで、成形品の外周部に、又は中硬度シリコーン混和物の使用加量の多い、軟質シリコーンは強度、及び硬度を要する成形品の内腔部に用いる、軟質シリコーンは引き裂き強さ、引っ張り強さが弱く、又高分子で組成する素材には接着されたかのように見えても、簡単に剥がれて抜ける課題がある、以下に対処法を記載。
【００１２】
請求項１において、図１参照、不織布を補強体として用いることで不織基層、及び円筒状基層として軟質シリコーンの中に挿むことで、通常の力で引っ張っても切れない強さ、引き裂き強さが生まれ、不織布はどの様な複雑な形状の基材、管材でも貼り付け或は巻きつけ接合することが容易である、不織布には多量の空気がふくまれる、軟質シリコーンをヘラに塗り不織布に塗布し押え滑らし空気を抜くことが、最も重要な工程で、之等を経て複雑に絡み合い接着することで、強固な引き裂き強さ、引っ張り強さになり、及び軟質シリコーンを不織布に塗布して、硬化後に次の工程を行うことで、成形品の内腔部、及び人肌に触れる外周部に不織布が突出しない方法である、又請求項４において図（２）円筒状基層として、不織布を螺旋状に2工程を繰り返して積層することで、耐圧復元力の強化を図る。
【００１３】
請求項４において、図１参照、シリコーン細管を補強体としてビニールホースに直接穴を開けて、排泄筒と互に接続しあった間には、通常の力で引っ張っても切れない強さが生まれ、その他の補強として図（1）管状基材としてゴムホース、及び図（3）基材として高撥泡材、等の高分子素材に適応する接着剤、又はシリコーン管にはシリコーンＣ接着剤を用いて、前記各基材に不織布を貼り付け、或は巻き付けて接着して、該接着の不織布に強化糸で結束し、或は螺旋に巻き「を略して、糸に結び目を作らず螺旋状に巻いた自らの糸に又は該下の不織布に差し込む意味であり、本願で簡略表示」補強、又は図（２）複数のシリコーン管接着の不織布に強化糸で結束しクロス掛けに繋いで結束して、円筒状基層に接続することで簡単に剥がれ抜けてしまうことを防ぐ補強を用いてある。
【００１４】
特許文献3〜9の引用文献において、混合液含有の軟質シリコーン組成、及び基材、管状基材、補強体の不織布、シリコーン細管、之等を用いた、本願発明の軟質シリコーン不織布成形品と製造方法を、上記引用文献を詳細に検証した結果、いずれにも本願の成形品の仕様及び製造方法の技術が開示されておらず示唆もされていない。
【００１５】
硬化剤であるキャタリストＴ、メチルエチルケトオキシム、いずれも皮膚を刺激する作業の取り扱いでは蒸気を吸い込まない安全を求められ、該硬化剤含有のシリコーン成形品にも同様安全を求められる、成形後2〜４週間程度要し硬化剤は蒸気する、後に中和剤で処理洗浄を行い中性洗剤で洗浄することにより、皮膚や粘膜等での刺激がないことが実証され、混合液の一部―群を除き残留して、後少しずつ蒸気する。
【発明の効果】
【００１６】
低中二種類のシリコーン混和物、及び美肌効果を促す混合液3種の使用加量を調製混合することで、シリコーン混和物の特性を変換して、素早く成形品の製造ができ、人肌にやさしいソフトな肌触りの軟質シリコーンＡ、及びＢの2種類を開発、之と基材、管状基材、補強体の不織布を用い、女性用挿入避妊具、又は膣に挿入して温水洗浄や洗浄医療行為に於いて、不快感を与えない挿入洗浄器、及びお尻に挿入して便秘を解消する腸内洗浄器、又は人肌に密着する介護用品等の傷をつけたらいけないもの、傷つきやすいもの等の多用途に使用できる成形品と製造方法である。
【発明を実施するための最良の形態】
【００１７】
（非特許文献1）低硬度シリコーン混和物に硬化剤キャタリストＴ2〜4％を加え、該と（非特許文献２）中硬度シリコーン混和物5〜50％を加え混合する総量の２〜４％の混合液を上記低硬度シリコーン混和物に注ぎ足し攪拌し気泡が飽和状態に達したら、中硬度シリコーン混和物5〜50％を加え攪拌することでプレス可能域を素早く短時間に変換する軟質シリコーンを開発、硬度（0.5〜8ｓｈｏｒｅ００）。
【００１８】
中硬度シリコーン混和物５〜１０％混合比の軟質シリコーンの硬さ（0.5〜2ｓｈｏｒｅ００）を、軟質シリコーンＡと命名して、説明用語する、特性は（代表値）引っ張り強さ0・5kgr／ｃｍ２引き裂き強さ0・4kgr／cm伸び400%、作業時間、20〜5分、プレス可能域時間は（厚み1ｃｍ）50〜10分、硬化は150〜30分、離型時間は長い程安定24〜18時間。
【００１９】
中硬度シリコーン混和物を10〜50％混合比の軟質シリコーンの硬度（３〜8ｓｈｏｒｅ００）を、軟質シリコーンＢと命名して、説明用語する、硬度及び引っ張り、引き裂き強化を要する処で使用する、作業時間、10〜2分以内に塗布浸及びプレス加圧を用いる手早さを求められる。
【００２０】
低硬度シリコーン混和物とシリコーン混和物を混合してなる、軟質シリコーンＡ‘Ｂは良く攪拌し混ぜ合わせることにより、均一の素材ができる、工程の過程上避けられない多量の気泡が発生、シリコーン混和物の混合比が高くなるほど粘度が増して、気泡の抜けが比例して悪くなり、硬化も早く、素早く気泡を抜く作業、及び真空挽きを要する、以下に続く。  
【００２１】
軟質シリコーンＡ‘Ｂは素早く薄く凹型に流し込むと気泡の抜けが良い、該気泡が目視できない域に達して、粘度が増し凹型の両端より流れ出ない程でプレス加圧する、凹型の隅や複雑な狭い空間に気泡が微量でも残ると、金型及びプラスチツク型では成形品の表面に残る場合がある、密に気泡を抜く作業を要する、以下に続く。  
【００２２】
成形は金型、プラスチツク型、石膏型いずれも用いることが出来きる、石膏型は単価も安く大量生産に適している、微細な気泡は石膏の通気性を利して、プレス加圧で抜くことが可能である、又プラスチツク型は壊れ難く、単価も比較的安く大量生産に適している、実施例１〜８は両型を用いることが可能であり、以下表示記載を省くものとする。
【００２３】
実施例の説明は、一対の上型下型を凹凹型及びオス型を凸型と記号表示する、又は混合表示あり、凹凹型の成形用内腔より15ｍｍ外した3隅及び４隅に成形ずれ防止用のピン穴を設ける、成形品の離型は石鹸水、ワセリン、ケムリース、ワックス、市販離型剤のなどがあげられる、石膏型は予め油を浸透すると離型が容易である、此処に記載したことは実施例で全てに用いてあり、重要なところ以外は省くものとする。
【実施例１】
【００２４】
請求項１又は2において成形用型の作り方、図２参照、先端からＴ１の処まで横二つに割った形状を一対の凹凹型内腔軸方向直線上に設け該凹凹型に設置するゴムホースの間に3〜7ｍｍ厚の成形空間のある型を用い、以下の工程を行う。
【００２５】
不織基層オス型の作り方、図２及び図１（1）参照、一例として、ゴムホースＴ1の径に、小さいゴムホースＴ2を差し込んで接着剤で接着して、成形品の境目であるゴムホースＴ１の処に紙テープを巻き、該テープの境目より先端に、接着剤を塗布し不織布を巻き接着して、該不織布を強化糸で螺旋に巻き補強して、該の先端ゴムホースＴ2及び後部ゴムホースＴ1の両端より、5cm貫通する出し入れが容易な丸棒オス型を差し込んだ、該を上記凹型に位置を決めて設置して凹型の端になる処、ゴムホースＴ１巻いてある紙テープに一周目印を付けて、該に接着の不織布に軟質シリコーンＡをヘラに塗り薄く全てに塗布侵して、硬化したものを、不織基層オス型として、以下成形の工程を行う。
【００２６】
成形用凹凹型内腔に軟質シリコーンＡを流し入れ、該凹型両端から軟質シリコーンＡが流れ出ない程の粘度で、中央両端に不織基層オス型のテープ目印を凹型端に合わせ固定設置して、片方の凹型を上から合わせ３隅にピンを挿入して、プレス加圧して軟質シリコーンＡを次いで積層する製造方法と、軟質シリコーンＡからなる挿入洗浄器具である。    
【実施例２】
【００２７】
請求項１又は2において図３参照、丸棒オス型の作り方と成形品は、耐圧ホースＴ3にノズルＨ2を差し込んで接着して、ゴムホースＴ１‘Ｔ2の中に通して、Ｔ2符号の処にナイロン糸を複数回結束して、抜けないようにしっかりと固定して、耐圧ホースの後より中空のステンレス棒を通して、ナイロン糸手前まで差し込む、逆方向より中空のステンレス棒を、ホースＴ２からノズルＨ2まで差し込んだ、該丸棒オス型を用い実施例1と同じ工程で製造の軟質シリコーンＡからなる腸内洗浄で用いる先端器具である。  
【実施例３】
【００２８】
請求項１又は2において図４参照、成形用型の作り方と成形品は、楕円状突起Ｃ5の到達点から縦に先端よりＴ１の処まで二つに割った楕円状突起形状を一対の凹凹型内腔軸方向直線上に設け該凹凹型に設置するゴムホースの間に3〜7ｍｍ厚の成形空間を設けた型を用い実施例1の丸棒オス型を用い同じて工程で製造の、軟質シリコーンＡからなる楕円状挿入洗浄器具である。
【実施例４】
【００２９】
請求項１又は2において図５参照、成形用型の作り方と成形品は、実施例3より楕円形の大きい、突起角度の違いの成形品で実施例３及び1と同じ工程で製造の、軟質シリコーンＡからなる女性用楕円状挿入洗浄器具である。
【００３０】
（強度説明）実施例3、4成形品の特徴である楕円状突起Ｃ5の形状にすることで、外部からの抵抗に角度を持ってして力を和らげ、又は突起が自在に曲がり自ら吸収し以上の力は柔らかいゴムホースに吸収して逃す特性を備えたものである、成形品を全包握力でゴムホーを引っ張った強さは、（代表値）１２ｋｇで抜けることのない強度、及び挿入洗浄器具も同等の引っ張り強さである。    
【実施例５】
【００３１】
請求項１又は2において、図７参照、成形用型の作り方、Ｈ2、Ｔ1の直線上を二つに割った円錐形状を一対の凹凹型内腔軸方向直線上に設け該凹凹型に設置するゴムホースの間に9〜12ｍｍ厚の成形空間のある型を用い以下の工程を行う。
【００３２】
不織基層オス型の作り方は、実施例1と工程は同じである、一例として、プラスチックノズルＨ2に接着剤を塗布しゴムホースＴ1に差し込んで接着して、成形品の境目であるゴムホースＴ１処、及びノズル先端に紙テープを巻き、該テープとテープの間に接着剤を塗布し不織布を巻き接着して、該不織布に強化糸を螺旋に巻き補強して、該ノズル先端及び後部ゴムホース両端より5cm貫通する、出し入れが容易な丸棒オス型を差し込んで、該を上記凹型に位置を決め設置して、凹型の端になる処、ゴムホースＴ１巻いてある紙テープに一周目印を付けて、該に接着の不織布に軟質シリコーンＢをヘラに塗り薄く全てに塗布侵して、硬化したものを、不織基層オス型として、以下成形の工程を行う。
【００３３】
成形用凹凹型内腔に軟質シリコーンＢ、又は（型取り用のシリコーン混和物でも可）を流し入れ該凹型両端から軟質シリコーンＢが流れ出ない程の粘度で中央両端に不織基層オス型のテープ目印を凹型端に合わせ固定設置、片方の凹型を上から合わせ３隅にピンを挿入して、プレス加圧して軟質シリコーンＢを次いで積層する製造方法と、軟質シリコーンＢから成る排泄筒専用高圧噴霧洗浄器具である。
【実施例６】
【００３４】
請求項１又は5において図８参照、成形用型の作り方、
【００３５】
不織基層オス型の作り方、図１（3）又は図８（２）参照、円筒形高撥泡材Ｇの中心にシリコーン管Ｃ3内径3.8mmφを接着し埋設する、該シリコーン管は除く円筒形高撥泡材の円周全てに接着剤を塗布して、不織布「１枚は凸型後部に被せる程の長さを余す」を接着して、該不織布に強化糸を螺旋に巻き補強して、凸型表面に軟質シリコーンＢを塗布して、凸型線棒を円筒形高撥泡材のＧ3に差し込んで、長く余した不織布を被せ軽く押して半硬化後、該不織布全てに、軟質シリコーンＢをヘラに塗り滑らし空気を抜き注ぎ足し薄く均等の厚さに塗布浸して硬化後、後部不要の不織基層Ｗ1を凹型内腔より3mm短く切り揃えものを、不織基層オス型として、以下成形を行う。
【００３６】
成形用凹凹型内腔に軟質シリコーンＡを流し入れて、該凹型両端から軟質シリコーンＡが流れ出ない程の粘度で中央両端に不織基層オス型を設置して、片方の凹型を上から合わせ、３隅にピンを挿入して、プレス加圧して軟質シリコーンＡを次いで積層する製造方法と、成形品の内に高撥泡材Ｇを埋設して内腔を有する、軟質シリコーンＢ‘Ａからなる楕円状挿入避妊具である。
【実施例７】
【００３７】
請求項１又は5において成形用型の作り方、図9参照、
【００３８】
引き続いて上記の実施例7、8で使用するシリコーン細管の組成は、図８参照、符号Ｃ４、外径２ｍｍの細長いシリコーン管の両端に、切り込み入れ緩やかな円錐形状の外径4ｍｍ円状突起を、軟質シリコーンＡで製造したものである、以下に続く。
【００３９】
（強度説明）実施例6.7、図８参照、（２）軟質シリコー符号Ｃ１‘Ｗ１不織基層‘Ｃ２を指で掴んでの引っ張りは、（代表値）7ｋｇの引っ張り強さに耐えうることができ、特徴とする楕円状突起、山形突起の形状にすることで外部からの抵抗を、角度持ってして力を和らげて、又は突起が自在に曲がり自ら吸収して、以上の力は弾力性のある、円筒形高撥泡材が吸収して逃す特性を備えた避妊具である。
【実施例８】
【００４０】
請求項１又は6において図10参照、成形用型の作り方、
【００４１】
不織基層オス型の作り方、上記凸型円周全に被せる程の不織布の端を、シリコーン管符号Ｏ先端1ｃｍ円周に軟質シリコーンＣを塗り強化糸で結束して、該凸型に軟質シリコーンＢを円周全てに均一に塗布して半硬化後、先端線棒を上述シリコーン管に差し込んで不織布をヘラ、及び手で押え軟質シリコーンＢを馴染ませて硬化後、再び軟質シリコーンＢをヘラに塗り滑らし空気を抜き注ぎ足し薄く均等の厚さに塗布浸して、硬化後、該凸型後部不要の不織基層を凹型内径より3mm短く切り揃えて、符号Ｗ2の長さ3mm幅に切り込みを円周に入れ交互に切り取って、該跡に軟質シリコーンＢを塗布して、該下に、図（2）符号Ｃ8シリコーン細管リング9〜１３ｃｍを、２本挿入して補強する、該を不織基層オス型として、以下成形を行う。
【００４２】
成形用凹凹型内腔に軟質シリコーンＡを流しいれて、プレス加圧できる粘度に達したら、凹型中央両端に不織基層オス型を固定設置して、片方の凹型を上から合わせ３隅にピンを挿入して、プレス加圧して軟質シリコーンＡを次いで積層する製造方法と、軟質シリコーンＢ‘Ａからなる介護用男性排尿器である。
【００４３】
（強度説明）実施例8介護用男性排尿器は（代表値）内腔の伸び１８０％、排尿管の引っ張り強度１2ｋｇ耐えることができる。      
【実施例９】
【００４４】
請求項１又は3において成形用メス型の作り方、及び一例として大小5本、6及び７ミリのシリコーン管、及び線棒を使用する製造方法は、図１１参照、成形はプラスチツク製一対の凹型凸型の間2〜8mm厚の成形用空間を設けた型を用い、該凹型の構造は円筒状の枠に図（1）を押し込んだ形状で、該凹型内腔より外と方向直線上に、符号Ｄ１’Ｄ２‘Ｓ１’Ｓ２に6mmφ、Ｏに7mmφ径の貫通穴５個を設けたものが凹型である、以下の工程を行う。
【００４５】
成形用オス型の作り方は、図（2）断面図の内径である、上記凹型に凸型を設置し凹型の貫通穴直線上から2mmφ×15mm深さを凸型に設けて、線棒を差し込んでシリコーン管を取り付けて不織基層の製造に用いる、以下の工程を行う。
【００４６】
使用する複数の線棒、及びシリコーン管の形状は、先端15mmの処迄 1,9mmφ径に削った3.6mmφ及び4.6mmφ径×10〜40cm長さ弐種類の線棒、及び該線棒より0.2内径が大きい、外径は上記凹型貫通穴と同径、８〜35ｃｍ長さのシリコーン管弐種類を用い、上記部材の詳細説明を省いて実施例9.10で使用表示する、以下の工程を行う。
【００４７】
不織基層オス型の作り方、凸型にＤ1‘Ｄ2’Ｓ1‘Ｓ2’Ｏ‘の径穴に上記線棒を差し込み、軟質シリコーンＢを均等の厚さに塗布して、下層を設け半硬化後、該線棒符号に従い５本のシリコーン管先端１ｃｍの処まで円周にシリコーンＣを塗り通して、該凸型に不織布を貼り付けて、及び各シリコーン管にも絡ませ巻いて該不織布に強化糸で結束して、更にクロス掛けに各シリコーン管に繋ぎ結束して接続強化を図り、該不織布を押えて塗布してある軟質シリコーンＢと馴染ませて接着し硬化後、該不織布に再び軟質シリコーンＢをヘラに塗り滑らし空気を抜き注ぎ足し薄く均等の厚さに塗布浸しする、硬化後、各線棒を引き抜いて離型、凸型不要の不織基層を凹型内径より3mm短く切揃え、凸型に戻したものを、不織基層オス型として、以下成形を行う。
【００４８】
成形用凹型の中空に不織基層オス型をバイスで固定して、該接続の各符号のシリコーン管を凹型内腔より貫通穴に通して、流し入れの空間を余して、該シリコーン管を引っ張り出して、該成形用空間凹型に軟質シリコーンＡを流しいれ、プレス可能域に達したらバイスより外し不織基層オス型を、該凹型に押し込んでシリコーン管のたるみを取り、ピンを三ケ所に挿入しプレス加圧して、軟質シリコーンＡを次いで積層する製造方法と、接続のシリコーン管全て通水する、軟質シリコーンＢ‘Ａからなる介護用女性排尿器である。
【００４９】
（簡単な仕様と強度説明）、実施例9、図１１参照、（2）符号Ｊ‘2は、該形状の平板型に軟質シリコーンＡを流しいれて造った仕様である、及び、Ｊ’は厚さ３ミリの低発泡塩ビ板で造った仕様である、又成形後、図（1）、Ｄ１‘Ｄ２は、閉栓し排泄筒の接続に用い、及び、図（２）排尿器上部のシリコーン管（Ｄ１Ｄ２−Ｓ１Ｓ２）を引っ張りあいすることで、下への圧となって排尿漏れを防ぐ役目とした、及びシリコーン管一本の引っ張り強さは（代表値）12ｋｇに耐えうることができる。  
【実施例１０】
【００５０】
請求項１又は4において、一例として大小８本、6及び７ミリのシリコーン管を通す貫通穴からなる介護用排泄筒メス型の作り方、図1２参照、(1)は女性用前面（２）背面図、（1）’（2）は一体である、図（１）Ｏ‘Ｘの直線上を二つに割った形状を、プラスチツク製一対の凹凹型内腔軸方向に設け、内腔の凹は７ミリ、凸は４ミリ幅を、交互に１３個設け、該凹型と凸型の間に10ミリ、７ミリ、4ミリ、三層からなる厚さの成形用空間を設けて、該の内腔上辺方向45o角度符号に従ってＲ１’Ｄ１‘Ｒ２に貫通穴、及び合わせ面に上辺方向45o角度でＯ’Ｓ３に半円の貫通溝を設け、片方の凹型にも同様に上辺方向45o角度でＬ１‘Ｄ２’Ｌ２に貫通穴、及び合わせ面に上辺方向45o角度でＯ’Ｓ３に半円の貫通溝を設けて、上下合わせると、計８本のシリコーン管を挿入できる貫通穴を設けた凹凹型である、以下の工程を行う。
【００５１】
成形用オス型の作り方は、図12（1）の排泄筒上辺内径と同じ径で、該より１５ｃｍ長く下辺は透明ビニールホースＸを、10ｃｍ差し込める細長い形状の凸型である、該凸型を上記一対の凹凹型の中に設置し、貫通穴８個の外から凸型に2mmφ径穴を1.5cm深さに符号に従い45o角度で８個設けたのが、凸型である、男性用成形型は、凹凹型のＤ１‘Ｄ２貫通穴、及び凸型に径穴がないものである、以下の工程を行う。  
【００５２】
各部材の仕様は、透明ビニールホースＸ先端より1センチの処、円周の均等３ケ所に軸方向8ミリ幅で2.1ミリ径の穴を2ケ所計6個設けて、補強用のシリコーン細管外径２ｍｍ、3本を軸方向の穴へ通した６本を用意して、一つの方法として該シリコーン細管の先端に輪を作り整列に、図1２、上部Ｄ１‘Ｄ２’Ｒ１‘Ｌ２’Ｒ２‘Ｓ３シリコーン管6本に差し込む長さに用意する、又二つの方法として該シリコーン細管６本を１０ｃｍ長さに余しておく、上記二つのホース円周先端3ｃｍ幅に接着剤を塗布し、シリコーン細管の上から不織布を被せ接着後、シリコーンＣを薄く塗布浸して該不織布に強化糸で巻いて補強して、凸型に差し込んで使用する、又上記載の凹型貫通穴と同径弐種類の先端を４５°角度で切った８〜35ｃｍ長さの８本のシリコーン管を以下で使用し詳細説明は省くものとする。
【００５３】
引き続いて、女性用排泄筒は耐圧復元力、引っ張り強さ、引き裂き強さ、人肌に接する外周は柔らかく内径は滑らかな排泄筒の製造方法として、一つの方法として厚地の不織布を用いた基層シートからなる円筒状基層、二つの方法として凸型に２又は３センチ幅の不織布を、螺旋状に２回巻いた円筒状基層の作り方を、以下の工程で行う。
【００５４】
一つの方法、基層シート作製するための凹型凸型の作り方、図１２参照、上辺部、下辺部の軸方向に円周縁より3mm短いＯ〜Ｘの対角90度から横に二つに割った内腔を、厚さ5mmの平板状にした一枚の、両端2ｍｍ小さい透明アクリル板凸型を作製、該凸型表面上に符号の示す位置にＬ1‘Ｌ2’Ｒ1’Ｒ2‘Ｄ1’Ｄ2‘Ｓ3’は7mmφ×6mm、Ｏ‘は8mmφ×6mmの円錐柱を垂直に設けた、凸型である、該凸型の上に透明アクリル板厚さ5mmの平板を乗せ、真下の各符号の径より1〜2mmφ径の大きい貫通穴を設けたものが凹型である、以下の工程を行う。
【００５５】
基層シートの作り方、上記凸型に同形の厚い不織布を円錐柱に置いて、該真下の符号に従って2〜3mmφ径のカット穴を設け、凸型に軟質シリコーンＢを3mm厚に均一に塗布して、該不織布を上から合わせ凹型を押すと起毛が出てくる円形に出して、木板で上から圧を加えて、下のアクリル板に気泡がなく滑らかで上部に起毛が少し残る程の基層シートを、アクリル板に沿って下辺部の基層のみを切り揃えて、引き裂いたものを用意する、「不織布を引き裂いた後に、互いに合わせ面に重ね接続に用いる」以下の工程を行う。
【００５６】
円筒状基層オス型の作り方、上記細長い形状の凸型に差し込んだ透明ビニールホースＸ（0052）の処に、シリコーンＣを塗布して、基層シートを被せ、該基層シートの径穴を凸型の各符号の径穴に合致させて、ずれ防止の仮止用の単管を差し込んで、Ｒ１‘Ｌ１’Ｄ１‘Ｄ２’Ｌ２‘Ｒ２の各単管に、透明ビニールホースＸに接続のシリコーン細管の輪を整列にして入れ、下から3mm幅の間隔で強化糸を上まで軽く巻きつけ、後に凸型を抜き取るときに容易な力で結束して、バイスで該下部を固定して、単管を外して、該跡に上記線棒を差し込んで、先端１ｃｍ円周にシリコーンＣを塗布したシリコーン管８本を符号に従って線棒に差し込んで、起毛を絡ませ取り付け、該各シリコーン管の起毛の上から強化糸で結束し更にクロス掛けに繋ぎ結束して、接続強化を図り、該に軟質シリコーンＢを全面に薄く塗布侵して、硬化後、線棒を取り外して離型する、検品後、再挿入したものが、円筒状基層オス型として、以下（0059）で成形を行う。
【００５７】
二つの方法、図１（2）参照、不織布を螺旋状に２回巻いた円筒状基層の作り方は、凸型に離型剤を馴染ませ離型皮膜を設けて、透明ビニールホースＸを差し込んで凸型径穴に符号に従って各線棒８本を差し込んで、該凸型に軟質シリコーンＢを円周に薄く均等の厚さに塗布して下層を設けて半硬化後、シリコーン管先端１ｃｍの円周にシリコーンＣを塗り符号に従って線棒に挿入して、2〜3ｃｍ幅の細長い不織布を該凸型下方より螺旋状に巻き上げて、不織布を引き裂き割り８本のシリコーン管に均等に絡ませて、上辺の先端より３ｍｍ短く巻き圧着して、該の各シリコーン管接着の不織布を強化糸で結束して、更にクロス掛けに繋ぎ結束し接続強化を図り、塗布してある軟質シリコーンＢと該不織布を馴染ませヘラで押えて均等の厚さにして硬化後、以下の工程を行う。
【００５８】
該凸型不織布に、軟質シリコーンＢをヘラに塗り滑らし空気を抜き注ぎ足し薄く均等の厚さに塗布浸して、該に透明ビニールホースＸ接続の１０ｃｍ長さのシリコーン細管６本を並行に置いて、更に上記の工程同様に不織布を下から螺旋状に巻き上げて、不織布を引き裂き割り８本のシリコーン管に均等に絡ませて、上辺の先端より３ｍｍ短く巻き、軽く圧着して、各シリコーン管接着の不織布を強化糸で結束して、更にクロス掛けに繋ぎ結束し接続強化を図り、該不織布をヘラ及び手で握り押えて、塗布してある軟質シリコーンＢと馴染ませて、強化糸を下から上と、不織布が均等の厚さになるように螺旋状に巻き上げて圧着して、該不織布に再び軟質シリコーンＢをヘラに塗り滑らし空気を抜き注ぎ足し、薄く均等の厚さに塗布浸して硬化後、線棒と巻き上げた強化糸を取り外し離型する、検品後、再挿入したものが、円筒状基層オス型として、以下成形を行う。
【００５９】
成形用凹凹型内腔に軟質シリコーンＡを流しいれて、素早く気泡を抜き該上に円筒状基層オス型をバイスで中空に固定して、符号に従ってシリコーン管８本を凹凹型内腔より貫通穴に通して外に引っ張り出して、軟質シリコーンＡが流れ出ない粘度で、円筒状基層オス型をバイスから外し凹型中央両端に固定して、押し込みながら符号に従って順次シリコーン管のたるみを取り押し込んで、片方の凹型に被せ上下合せて、下凹型のシリコーン管も上記同様シリコーン管のたるみを取り、上下凹型の四隅にピンを差し込んで、プレス加圧して軟質シリコーンＡを次いで積層する製造方法と、接続の管状基材全て通水する、軟質シリコーンＢ‘Ａからなる女性用装着型排泄筒である。
【００６０】
上記仕様の簡単な説明、図1２参照、(1)の符号Ｄ1‘Ｄ2成形後、閉栓し女性用排尿器と接続に用いる、又男性用は該シリコーン管が無いもので図1５(2)背面は男女同じ仕様である。
【００６１】
（基材及び排泄筒の強度説明）上記使用した管状基材の強度は（代表値）、シリコーン管（6ｍｍ）は引っ張り強さ２５ｋｇ、伸び１６0％、シリコーン細管（2ｍｍ）は引っ張り強さ6ｋｇ、伸び220％、ビニールホースは１００ｋｇ超の引っ張り強さである、圧着法による基層シートでは、排泄筒の継ぎ目とした処の引き裂き強度、接続のシリコーン管一本の引っ張り強さいずれも強度不足であり改良の課題として強度値は省くものとする、螺旋状での製造（代表値）は、排泄筒に接続したシリコーン管一本の引っ張り強さは20ｋｇ、排泄筒に接続のシリコーン管前後を持っての引き裂き強度25ｋｇ、排泄筒に接続のビニールホースを引いた強さ30ｋｇをもってして、いずれも切れない、排泄筒耐圧力0.14ｋｇｒ/ｃｍ２である。
【産業上の利用可能性】
【００６２】
請求項１、２又は8において実施例１の仕様は図２参照、
【００６３】
実施例１の安全性、及び使用方法は、一般家庭使用の先締式給湯器の弱点、少量で低温のお湯の給水が難しくて、従来のグリップ構造では湯量、温度調節が難点なものもある、本願のグリップは簡素な造りにして湯温の調節だけで、多量の湯を膣空内に直接流しても痛みや水圧を感じさせないように、使用者によって把持するグリップＳ字カーブの水圧が懸かる、図６、排水口Ｕ2から無駄水として排水できることで安全であり、排水口Ｕ2に指を押し当てるだけで自在に湯量を調節でき、膣に挿入して洗浄及び洗浄避妊、又は浴室洗浄もできる以下に続く。
【００６４】
実施例1の使用後の取り扱いと耐久性は、殺菌洗浄、乾燥することで耐久性があり取り扱い管理衛生が行きわたることで、長期間の使用と安全が保たれ「再使用の先端器具は個人限定」使用前に、中性洗剤で洗浄することで刺激もなく使用できる挿入洗浄器を提供する。  
【００６５】
請求項１、２又は8において実施例2の仕様は図１３参照、
【００６６】
実施例2の使用方法、及び効果は、先端器具を「ゼリーを塗ると容易」お尻に挿入して、腹部ベルト前後の紐Ｋ5を引いて器具が抜けないように紐固定器Ｋ4で固定する、挿入器具を引いても抜けないことを確認して、コックＫ1、Ｋ２を開いてお湯を入れた電池式蓄圧器Ｋ3に電源スイッチを入れると、温水と空気の混合したバブル水流となり噴射する排水ビニールホース から汚水が出てきたら、コックＫ1を閉めて、温水1.5〜2リットルを腸内に噴射注入したら、コックＫ2を閉め、取り付けている排水ビニールホース及び耐圧ホースＴ3を外して、「予め浴槽に入り温まりよくお腹を揉み解すとより素早くできる」、トイレ、又はポタブル便器上で、マジックバンドＥを開き、先端器具を外すと素早く音響と一緒に大量の排泄物を、約10〜20分程度を要して出し尽くすことができる、繰り返しすると、内視鏡検査ができるほど綺麗にできる、以下に続く。
【００６７】
実施例2の安全性及び使用後の取り扱いは、便秘の治療として服用薬、浣腸薬などが一般使用されているが決して副作用がないと言えない、本願では副作用がない温水をバブル水流として注入して、自らの意思で自在に加減し実行できることで、安全が確保できる、「注意として腸内洗浄することで、腸内有用菌の流失を伴うことで使用回数の多い場合は、医師の指示に従う事とする」後に、殺菌洗浄、乾燥することで耐久性があり取り扱い管理衛生が行きわたることで、長期間の使用と安全が保たれ「再使用の先端器具は個人限定」使用前に、中性洗剤で洗浄することで刺激もなく使用できる、腸内洗浄器を提供する。  
【００６８】
請求項１、２又は8において実施例3の安全性、及び使用方法は、
【００６９】
実施例3の使用後の取り扱いと耐久性は、殺菌洗浄、乾燥することで耐久性があり取り扱い管理衛生が行きわたることで、長期間の使用と安全が保たれ「再使用の先端器具は個人限定」使用前に、中性洗剤で洗浄することで刺激もなく使用できる、楕円状挿入洗浄器を提供する。        
【００７０】
請求項１、２又は8において、実施例4の安全性、
【００７１】
実施例4の使用後の取り扱いと耐久性は、殺菌洗浄、乾燥することで耐久性があり取り扱い管理衛生が行きわたることで、長期間の使用と安全が保たれ「再使用の先端器具は個人限定」先端器具を使用前に、中性洗剤で洗浄することで刺激もなく使用できる、女性用楕円状挿入洗浄器を提供する。  
【００７２】
請求項１、5又は9、において実施例6、7の形態は図８参照、
【００７３】
実施例6.7のシリコーン細管の役目、及び使用方法は、図８（２）シリコーン細管Ｃ4先端後部に切り込みを入れて、膣頚部に接触しても痛み、違和感がないよう加工を施して、避妊具内腔のシリコーン管Ｃ3に差し込んで使用する、空気は通しても精液は粘性があるので通過できない、又性行為には圧搾空気が発生する、成形品に通気管がないと圧搾空気が前に移動して、膣頚部を圧迫することで、体に悪影響をあたえ更に不快でありシリコーン細管Ｃ4を用いることで解決できる、又性行為の内容により避妊具が反転する場合がある、膣腔よりシリコーン細管を摘まんで取り出すことが容易であり、又シリコーン細管及び成形品の洗浄が簡単である、以下に続く。
【００７４】
実施例6.7の避妊の効果は、避妊具の大小に拘わらず、又は反転した場合に於いても避妊具の柔軟性、又は特徴とする楕円状突起、及び山形突起の柔軟な複数の遮蔽壁、之に接する膣腔壁との接触関係に於いて密閉度を高めることができ、膣頚部への精液の遮断を計ることができる、又行為後に於いて膣腔に挿入の避妊具内腔で精液を留保して、該内腔を摘まんで取り出す際には複数の柔軟な突起遮蔽壁で、膣壁付着の精液を掻きだすことができて、漏れて子宮頚部に達することはないものである、以下に続く。
【００７５】
実施例6.7の避妊具の安全性は、避妊具を摘まんで取り出しが容易に設けた内腔はクッションの役目を果たして、又複数の楕円突起及び山形突起の柔軟な遮蔽より、膣壁との摩擦の減少を計り、及び軽量で浮力を備えていることで、よりスムーズに膣口に出て来ようとする働きにより、行為に於いて、押されても常に外へ外へと移動する働きにより、子宮頚部で挟まる不快感、及び傷つける事もなく之等の一連の動作により、男性性器で激しく突いても衝撃を弱め吸収して、膣頚部に痛みを感じさせず使用できる、体験の結果、常に反転する、及び膣頚部、又は膣壁に痛みなどを感じる人には、長、短、大、小と多種多様の成形品の製造が可能であり、形状、サイズを変えることで安全性を確保できる、以下に続く。
【００７６】
実施例6.7の高確率の避妊法は、実施例１記載の挿入洗浄器と併用、又は実施例２記載の電池を用いて温水を噴射できる腸内洗浄器及び／又はこれ等を用いることの出来ない所では挿入洗浄器に専用の注入筒を附けて、より高確率の避妊ができる、以下に続く。
【００７７】
実施例6.7の使用後の取り扱いと耐久性は、殺菌洗浄、乾燥することで耐久性があり取り扱い管理衛生が行きわたることで、長期間の使用と安全が保たれ「再使用の避妊具は個人限定」使用前に、中性洗剤で洗浄することで刺激もなく使用できる楕円状挿入避妊具、及び山形挿入避妊具を提供する。  
【００７８】
請求項１又は6おいて、実施例8を用いた図１４参照は男性用装着仕様である、
【００７９】
請求項１又は３、４において、実施例9,10の排尿器及び排泄筒を接続する腹部ベルト仕様は、図1６参照、（１）腹部ベルト前部Ｖ１〜Ｖ３、後部（２）Ｖ４〜Ｖ６と表記のようにシリコーン管を低発泡塩ビ多孔接続板で接続し長さを調節することで男女、大きい人、痩せている人、問わずフリサイズの着用ができる、人肌には低発泡塩ビ板は触れずシリコーン管だけが程良い硬さをもって、「接続板裏側に整列に並べた複数の凹凸形状もつて」、触れるので通気性が良い、排尿器と接続板Ｖ7で接続した排泄筒を女性ではシリコーン管７本、男性は5本を使い腹部ベルトに接続して、シリコーン管調節ストツパー符号Ｅ2で、自在に強弱をつけお尻、性器に簡単に圧着して装着出来る、又装着、着脱は一度正確にセットしたら、マジックバンドＥを開閉して、容易に繰り返えすことができる腹部ベルトである、以下に続く。
【００８０】
実施例9,の排尿器の働きと、前面装着仕様は図1５参照、（１）排尿器に直に接着の図１１(2)横ずれ防止円盤‘Ｊに左右二つの穴から紐を通して、二つの耐圧シリコーン管Ｃ７に穴を二つ設け、「シリコーン管Ｌ1、シリコーン管Ｒ1’に通し接続してある」、該穴に紐を通して紐固定器Ｋ4に接続して、自在に紐を引っ張ることで下方向に圧を加えることで、密着性をたかめ排尿器から尿漏れを防止できる、又図1５の（1）接続板Ｖ7は排泄筒Ｂと排尿器Ｂ1の接続であると共に該下に、図１１の‘Ｊ2楕円突起盤を入れ膣口との間に撥水繊維を挟んで、上記の動作で圧が懸り膣腔に排尿や洗浄温水の浸入を防ぐ役目とする楕円突起盤、及び排尿器である、以下に続く。
【００８１】
実施例10の排泄筒の働きと、背面装着仕様及び自動制御による介護は、図1５参照、（2）男女同じ仕様である、３本のシリコーン管に耐圧シリコーン管Ｃ7、「シリコーン管内腔の働きを保護」、を通して取り付けてある、之を腹部ベルトに接続して体に巻いた状態ではあるが、柔らかい敷きふとん、マットレス等の使用で、体に装着の器具の突起を吸収して違和感がない様に補助する、又自らの様な肌触りの軟質シリコーンを用いた排泄筒Ｂは凹凸用い、軽量化を図り、耐圧力0.14ｋｇｒ/ｃｍ２の柔らかさで、お尻及び太腿に挟んでも違和感なく耐圧復元力をもって、寝たきりの状態での腹部ベルトより接続の各シリコーン管中空を利し、排便、排尿を二つのセンサーＳ４で感知、温水シャワー、排水と接続のビニールホースから吸引して排水溝へ導き、温風乾燥と順次自動制御による介護と考案の排泄筒である、以下に続く。
【００８２】
実施例8又は9,10の男女介護用装着両器具に温水を通す単一の実験、女性用だけが、排尿器に少量の漏水はあるも温風乾燥で解決でき、排泄筒はシリコーン管調節ストツパーで、腹部ベルト接続の各シリコーン管の締め付け加減に於いて漏水は解決できるまでに完成、之により清潔、綺麗で臭気の無い空間を可能にする、介護用装着器具を提供する。
【図面の簡単な説明】
【００８３】
【図１】（1）管状基材に積層した断面図、（2）円筒管の積層断面図、（３）基材を内に埋設した積層断面図。
【図２】膣腔に入れて洗浄する挿入洗浄器具である。
【図３】腸内洗浄で用いる先端器具である。
【図４】膣腔内に薬用液、洗浄液を入れ挿入洗浄する楕円状挿入洗浄器具である。
【図５】上記より、形状を少し大きくした女性用楕円状挿入洗浄器具である。
【図６】図２.４.５に取り付ける減圧排水グリップである。
【図７】排泄筒専用高圧噴霧洗浄器具である。
【図８】（1）楕円状挿入避妊具、（2）断面図、Ｃ４精液遮断に用いるシリコーン細管。
【図９】山形突起挿入避妊具である。
【図１０】介護用男性排尿器である。
【図１１】介護用女性排尿器である。
【図１２】（1）女性用装着型排泄筒（2）背面図。
【図１３】(1)装着腹部ベルト(2)電池式蓄圧器の参考図(3)腸内洗浄器及び使用する温水の開閉コック、取り外しのできる排水ホースの参考図。
【図１４】男性用の装着仕様の参考図である。
【図１５】女性用の装着仕様、（2）男女共用の背面図の参考図である。
【図１６】介護用の装着仕様腹部ベルトの参考図である。
【符号の説明】
【００８４】
Ｔ1  ゴムホース（大）。
Ｔ2  ゴムホース（小）。
Ｔ3  耐圧ホース。
Ｃ1  軟質シリコーンＡ。
Ｃ2  軟質シリコーンＢ。
Ｃ3  シリコーン管。
Ｃ4シリコーン細管。
Ｃ5  楕円状突起。
Ｃ6  山形状突起。
Ｃ7  耐圧シリコーン管。
Ｃ8  シリコーン細管リング。
Ｗ1  不織基層。
Ｗ2  櫛状不織基層。
Ｗ3  着脱防止溝。
Ｗ4  尿道を押さえない空間。
Ｕ2  排水口。
Ｕ3  洗浄器接着口。
Ｕ4  給水ホース接続口。
Ｏ  排尿管。
Ｍ  男性用排泄筒。
Ｍ1  男性排尿器。
Ｍ2  着脱防止ゴムバンド。
Ｊ  横ずれ防止圧着円盤。
Ｊ2  楕円突起盤。
Ｂ    女性用排泄筒。
Ｂ1  女性用排尿器。
Ｄ1‘Ｄ2  閉栓シリコーン管。
Ｌ1‘Ｌ2’Ｓ2  温風送風管。
Ｒ１‘Ｒ２’Ｓ１ノズルを附した温水管。
Ｓ4  センサー。
Ｖ1‘Ｖ2’Ｖ3‘Ｖ4’Ｖ5‘Ｖ6。
上記は低発泡塩ビ多孔接続板。
Ｖ7  接続板。
Ｋ1  コック（大）。
Ｋ2  コック（小）。
Ｋ3  電池式蓄圧器。
Ｋ4  紐固定用具。
Ｋ5  紐。
Ｋ6  チユーニング菅腹部ベルト。
Ｅ  マジクバンド。
Ｅ2  シリコーン菅調節ストッパー。
Ｘ  透明ビニールホース。
Ｘ1  排水ビニールホース。
Ｎ  ナイロン糸。
Ｈ2  ノズル。
イ  装着器具。
Ｇ  高撥泡材。
Ｇ2  塩ビパイプ。
【図１】
0004406026.tif 000002
【図２】
0004406026.tif 000003
【図３】
0004406026.tif 000004
【図４】
0004406026.tif 000005
【図５】
0004406026.tif 000006
【図６】
0004406026.tif 000007
【図７】
0004406026.tif 000008
【図８】
0004406026.tif 000009
【図９】
0004406026.tif 000010
【図１０】
0004406026.tif 000011
【図１１】
0004406026.tif 000012
【図１２】
0004406026.tif 000013
【図１３】
0004406026.tif 000014
【図１４】
0004406026.tif 000015
【図１５】
0004406026.tif 000016
【図１６】
0004406026.tif 000017